【手続補正書】
【提出日】平成17年10月12日(2005.10.12)
【手続補正１】
【補正対象書類名】明細書
【補正対象項目名】特許請求の範囲
【補正方法】変更
【補正の内容】
【特許請求の範囲】
【請求項１】  （Ａ）下記〔１〕〜〔３〕の要件を満たすエチレン−α−オレフィン系共重合体、（Ｂ）ヒンダードアミン系老化防止剤、（Ｃ）加硫剤および／または架橋剤を含有することを特徴とする耐候性ゴム組成物。
〔１〕エチレンと炭素数４〜１２のα−オレフィンとのモル比（エチレン／α−オレフィン）が５０／５０〜９７／３
〔２〕ヨウ素価が０〜４５
〔３〕ムーニー粘度（ＭＬ１＋４，１００℃）が１０〜１５０
【請求項２】  上記（Ｂ）ヒンダードアミン系老化防止剤の配合量が、上記（Ａ）エチレン−α−オレフィン系共重合体１００重量部に対して、０．２〜２．０重量部である請求項１に記載のゴム組成物。
【請求項３】  上記（Ｂ）ヒンダードアミン系老化防止剤が、テトラキス（１，２，２，６，６−ペンタメチル−４−ピペリジル）１，２，３，４−ブタンテトラカルボキシラート、または、１，２，２，６，６−ペンタメチル−４−ピペリジル／トリデシル１，２，３，４ブタンテトラカルボキシラートである請求項１又は２に記載のゴム組成物。
【請求項４】  上記（Ｃ）加硫剤および／または架橋剤における加硫剤の配合量が、上記（Ａ）エチレン−α−オレフィン系共重合体１００重量部に対して、０．１〜１０重量部である請求項１〜３のいずれか１項に記載のゴム組成物。
【請求項５】  上記（Ｃ）加硫剤および／または架橋剤における架橋剤の配合量が、上記（Ａ）エチレン−α−オレフィン系共重合体１００重量部に対して、０．１〜１５重量部である請求項１〜３のいずれか１項に記載のゴム組成物。
【請求項６】  上記ゴム組成物が、白色配合、または黒色以外の着色配合である請求項１〜５のいずれか１項に記載のゴム組成物。
【手続補正２】
【補正対象書類名】明細書
【補正対象項目名】０００６
【補正方法】変更
【補正の内容】
【０００６】
【課題を解決するための手段】
本発明によれば、下記のゴム組成物が提供されて上記本発明の目的が達成される。
（１）（Ａ）下記〔１〕〜〔３〕の要件を満たすエチレン−α−オレフィン系共重合体、（Ｂ）ヒンダードアミン系老化防止剤、（Ｃ）加硫剤および／または架橋剤を含有することを特徴とする耐候性ゴム組成物。
〔１〕エチレンと炭素数４〜１２のα−オレフィンとのモル比（エチレン／α−オレフィン）が５０／５０〜９７／３
〔２〕ヨウ素価が０〜４５
〔３〕ムーニー粘度（ＭＬ１＋４，１００℃）が１０〜１５０
（２）上記（Ｂ）ヒンダードアミン系老化防止剤の配合量が、上記（Ａ）エチレン−α−オレフィン系共重合体１００重量部に対して、０．２〜２．０重量部である前記（１）に記載のゴム組成物。
（３）上記（Ｂ）ヒンダードアミン系老化防止剤が、テトラキス（１，２，２，６，６−ペンタメチル−４−ピペリジル）１，２，３，４−ブタンテトラカルボキシラート、または、１，２，２，６，６−ペンタメチル−４−ピペリジル／トリデシル１，２，３，４ブタンテトラカルボキシラートである前記（１）又は（２）に記載のゴム組成物。
（４）上記（Ｃ）加硫剤および／または架橋剤における加硫剤の配合量が、上記（Ａ）エチレン−α−オレフィン系共重合体１００重量部に対して、０．１〜１０重量部である前記（１）〜（３）のいずれかに記載のゴム組成物。
（５）上記（Ｃ）加硫剤および／または架橋剤における架橋剤の配合量が、上記（Ａ）エチレン−α−オレフィン系共重合体１００重量部に対して、０．１〜１５重量部である前記（１）〜（３）のいずれかに記載のゴム組成物。
（６）上記ゴム組成物が、白色配合、または黒色以外の着色配合である前記（１）〜（５）のいずれかに記載のゴム組成物。
【手続補正３】
【補正対象書類名】明細書
【補正対象項目名】０００７
【補正方法】変更
【補正の内容】
【０００７】
【発明の実施の形態】
以下、本発明について詳細に説明する。本発明のゴム組成物に配合される（Ａ）エチレン−α−オレフィン系共重合体として、エチレンと、炭素数４〜１２の、好ましくは、炭素数４〜１０のα−オレフィン（以下、α−オレフィンともいう）との共重合体、および／または、エチレン・α−オレフィン・非共役ポリエン共重合体を挙げることができる。α−オレフィンとしては、１−ブテン、１−ヘキセン、４−メチル−１−ペンテン、１−ヘプテン、５−メチル−１−ヘキセン、１−オクテン、５−エチル−１−ヘキセン、１−ノネン、１−デセン、１−ドデセンなどが挙げられ、好ましくは、１−ブテン、１−ヘキセン、１−オクテンが用いられる。これらのα−オレフィンは単独で、または２種以上を混合して使用することができる。
【手続補正４】
【補正対象書類名】明細書
【補正対象項目名】０００８
【補正方法】変更
【補正の内容】
【０００８】
また、非共役ポリエンとしては、例えば、５−エチリデン−２−ノルボルネン、ジシクロペンタジエン、５−プロピリデン−２−ノルボルネン、５−ビニル−２−ノルボルネン、２，５−ノルボルナジエン、１，４−シクロヘキサジエン、１，４−シクロオクタジエン、１，５−シクロオクタジエンなどの環状ポリエン、１，４−ヘキサジエン、１，６−オクタジエン、７−メチル−１，６−オクタジエン、５，７−ジメチル−１，６−オクタジエン、１，７−ノナジエンなどの内部不飽和結合を有する鎖状ポリエンなどが挙げられる。好ましくは、５−エチリデン−２−ノルボルネン、ジシクロペンタジエン、７−メチル−１，６−オクタジエン、５，７−ジメチル−１，６−オクタジエン、４−エチリデン−８−メチル−１，７−ノナジエン等である。これらの非共役ポリエンは１種単独で、あるいは２種以上を併用することができる。
【手続補正５】
【補正対象書類名】明細書
【補正対象項目名】０００９
【補正方法】変更
【補正の内容】
【０００９】
（Ａ）エチレン−α−オレフィン系共重合体におけるエチレンと上記α−オレフィンとのモル比（エチレン／α−オレフィン）は５０／５０〜９７／３の範囲にあることが好ましく、より好ましくは６０／４０〜９５／５である（上記要件〔１〕）。（Ａ）エチレン−α−オレフィン系共重合体のヨウ素価は、０〜４５、好ましくは、０〜３５の範囲にある（上記要件〔２〕）。また、（Ａ）エチレン−α−オレフィン系共重合体のムーニー粘度（ＭＬ１＋４，１００℃）は、１０〜１５０、好ましくは、２０〜１２０の範囲にある（上記要件〔３〕）。
【手続補正６】
【補正対象書類名】明細書
【補正対象項目名】００１０
【補正方法】変更
【補正の内容】
【００１０】
本発明のゴム組成物に使用される（Ｂ）ヒンダードアミン系老化防止剤としてはビス（２，２，６，６−テトラメチル−４−ピペリジル）セバケート、テトラキス（１，２，２，６，６−ペンタメチル−４−ピペリジル）１，２，３，４−ブタンテトラカルボキシラート、テトラキス（２，２，６，６−テトラメチル−４−ピペリジル）１，２，３，４−ブタンテトラカルボキシラート、１，２，２，６，６−ペンタメチル−４−ピペリジル／トリデシル１，２，３，４ブタンテトラカルボキシラート、１，２，３，４−ブタンテトラカルボン酸と１，２，２，６，６−ペンタメチル−４−ピペリジノールとβ，β，β’，β’−テトラメチル−３，９−（２，４，８，１０−テトラオキサスピロ〔５．５〕ウンデカン）ジエタノールとの縮合物、コハク酸ジメチル・１−（２−ヒドロキシエチル）−４−ヒドロキシ−２，２，６，６−テトラメチルピペリジン重縮合物、ポリ［〔６−（１，１，３，３−テトラメチルブチル）アミノ−１，３，５−トリアジン−２，４−ジイル〕〔（２，２，６，６−テトラメチル−４−ピペリジル）イミノ〕ヘキサメチレン〔（２，２，６，６−テトラメチル−４−ピペリジル）イミノ〕］等が用いられる。好ましくは、三級の＞Ｎ−Ｒ型ヒンダードアミン系老化防止剤であるテトラキス（１，２，２，６，６−ペンタメチル−４−ピペリジル）１，２，３，４−ブタンテトラカルボキシラート、１，２，２，６，６−ペンタメチル−４−ピペリジル／トリデシル１，２，３，４ブタンテトラカルボキシラートが用いられる。これらのヒンダードアミン系老化防止剤は１種単独で、あるいは、２種以上を併用することができる。
【手続補正７】
【補正対象書類名】明細書
【補正対象項目名】００１５
【補正方法】変更
【補正の内容】
【００１５】
一方、（Ｃ）成分を構成する架橋剤としては、例えば、１，１−ジ−ｔ−ブチルペルオキシ−３，３，５−トリメチルシクロヘキサン、ジ−ｔ−ブチルペルオキシド、ジクミルペルオキシド、ｔ−ブチルクミルペルオキシド、２，５−ジ−メチル−２，５−ジ（ｔ−ブチルペルオキシ）ヘキサン、１，３−ビス（ｔ−ブチルペルオキシ−イソプロピル）ベンゼンなどの有機過酸化物類などが挙げられる。これらの架橋剤は、単独でまたは２種以上を混合して使用することができる。架橋剤の配合量は、（Ａ）エチレン−α−オレフィン系共重合体１００重量部に対して、通常、０．１〜１５重量部、好ましくは、０．５〜１０重量部である。
【手続補正８】
【補正対象書類名】明細書
【補正対象項目名】００１６
【補正方法】変更
【補正の内容】
【００１６】
なお、上記架橋剤とともに、架橋助剤を併用することもできる。このような架橋助剤としては、例えば、硫黄化合物、多官能性モノマー類、オキシム化合物、ポリマー類などが挙げられる。これらの架橋助剤は、単独でまたは２種以上を混合して使用することができる。架橋助剤の配合量は、（Ａ）エチレン−α−オレフィン系共重合体１００重量部に対して、通常、０．５〜２０重量部である。
【手続補正９】
【補正対象書類名】明細書
【補正対象項目名】００２０
【補正方法】変更
【補正の内容】
【００２０】
このようにして得られる本発明のゴム組成物に、色素、例えば、キナクドリンレッド、ジアゾエロー、フタロシアニンブルー、フタロシアニングリーン等の有機顔料、群青、べんがら等の無機顔料を添加することにより、所望の着色が可能である。
【手続補正１０】
【補正対象書類名】明細書
【補正対象項目名】００２７
【補正方法】変更
【補正の内容】
【００２７】
（ウェザーメーターの条件）
機種・・・・・・サンシャインウェザーメーター（スガ試験機（株）製）
温度・・・・・・６３℃（ブラックパネル温度）
降雨サイクル・・１２／６０分
（カラーテスターの条件）
４５°照明、０受光（４５−０方式）
Ｌ、ａＬ、ｂＬ表色系の測色を行い、変色度合い；Ｈｕｎｔｅｒの色差式より、△Ｅを算出した。
【手続補正１１】
【補正対象書類名】明細書
【補正対象項目名】００３０
【補正方法】変更
【補正の内容】
【００３０】
【表２】
2000143895.tif 000001
【手続補正１２】
【補正対象書類名】明細書
【補正対象項目名】００３１
【補正方法】変更
【補正の内容】
【００３１】
上記表１および表２で用いられた各成分は、以下の通りである。
（１）ＥＢＭ：エチレン・１−ブテン共重合体（１−ブテン含量：１９ｍｏｌｅ％）
（２）ＥＢＤＭ−１：エチレン・１−ブテン・５−エチリデン−２−ノルボルネン共重合体（１−ブテン含量：１８ｍｏｌｅ％、ヨウ素価：１３．５）
（３）ＥＢＤＭ−２：エチレン・１−ブテン・５−エチリデン−２−ノルボルネン共重合体（１−ブテン含量：２２ｍｏｌｅ％、ヨウ素価：１５．３）
（４）ＥＯＤＭ：エチレン・１−オクテン・５−エチリデン−２−ノルボルネン共重合体（１−オクテン含量：１８ｍｏｌｅ％、ヨウ素価：１２．５）
（５）ＥＰＭ：エチレン・プロピレン共重合体（プロピレン含量：３８ｍｏｌｅ％）
（６）ＥＰＤＭ：エチレン・プロピレン・５−エチリデン−２−ノルボルネン共重合体（プロピレン含量：２７ｍｏｌｅ％、ヨウ素価：１９．０）
（７）ＬＡ−５２：旭電化工業（株）製、商品名  アデカスタブＬＡ−５２、物質名  テトラキス（１，２，２，６，６−ペンタメチル−４−ピペリジル）１，２，３，４−ブタンテトラカルボキシラート
（８）ＬＡ−６２：旭電化工業（株）製、商品名  アデカスタブＬＡ−６２、物質名  １，２，２，６，６−ペンタメチル−４−ピペリジル／トリデシル１，２，３，４ブタンテトラカルボキシラート
（９）Ｉｒｇ１０１０：チバ・スペシャルティ・ケミカルズ（株）製、商品名  イルガノックス１０１０、物質名  ペンタエリスリチル−テトラキス〔３−（３，５−ジ−ｔ−ブチル−４−ヒドロキシフェニル）プロピオネート〕
（１０）Ｂｌｕｅ５０１Ｅ：山陽色素（株）製、商品名  ＰｉｇｍｏｔｅｘＢｌｕｅ５０１Ｅ
（１１）Ｒｅｄ１０２Ｅ：山陽色素（株）製、商品名  ＰｉｇｍｏｔｅｘＲｅｄ１０２Ｅ
（１２）ＡｃｃＭ：大内新興化学工業（株）製、商品名  ノクセラーＭ、物質名  メルカプトベンゾチアゾール
（１３）ＡｃｃＢｚ：大内新興化学工業（株）製、商品名  ノクセラーＢｚ、物質名  ジンクジメチルジチオカーバメート
（１４）ＡｃｃＴＴ：大内新興化学工業（株）製、商品名  ノクセラーＴＴ、物質名  テトラメチルチウラムジスルフィド
（１５）ＡｃｃＴＲＡ：大内新興化学工業（株）製、商品名  ノクセラーＴＲＡ、物質名  ジペンタメチレンチウラムテトラスルフィド
（１６）ＰＯ．Ｄ−４０：日本油脂（株）製、商品名  パークミルＤ−４０、物質名  ジクミルペルオキシド
（１７）ＴＡＩＣ：日本化成（株）製、商品名  タイク、物質名  トリアリルイソシアヌレート